(57)【要約】【課題】汚れ吸着機能すなわち花粉やディーゼル車排気ガス中の炭素微粒子等の大気中浮遊有害粒子状物質を付着させると同時にいったん付着した粒子状物質を洗濯時に除去し易くする機能を賦与された繊維構造物、さらにはそれに加えて洗濯耐久性機能をも賦与された繊維構造物及びそれらの加工方法の提供。【解決手段】繊維構造物生地を反応性基含有ポリシロキサンを含有する加工剤で処理することを特徴とする繊維構造物の加工方法、さらに、洗濯耐久性を向上させる機能を賦与するために、上記の加工剤中にグリオキザール系樹脂を配合することを特徴とする繊維構造物の加工方法、及び上記のいずれかの加工方法で処理された繊維構造物にて提供。【選択図】　　　なし【特許請求の範囲】
【請求項１】
繊維構造物に、大気中に浮遊する粒子状物質を付着させると同時に、いったん付着した粒子状物質を洗濯時に除去し易くする機能を賦与するために、繊維構造物生地を反応性基含有ポリシロキサンを含有する加工剤で処理することを特徴とする繊維構造物の汚れ吸着加工方法。
【請求項２】
上記の反応性基含有ポリシロキサンは、下記の化学式（１）で示される化合物であることを特徴とする請求項１に記載の繊維構造物の汚れ吸着加工方法。
【化１】
2004076219.tif 000011
［式中、Ｒ１は、互いに独立して、置換もしくは無置換の１価の炭化水素基、Ｘは、一般式：−Ｒ３−Ｚ（Ｒ３は直接結合または炭素原子数１〜２０の２価炭化水素基、Ｚはアミノ基、グリシジル基、ビニル基又は水素基を表す。）で表される反応性基を表し、Ｒ２は、互いに独立して、水酸基、置換もしくは無置換の１価の炭化水素基、アルコキシ基、またはＸで表される基であり、ｍは少なくとも１の整数であり、ｎは少なくとも１の整数である。］
【請求項３】
さらに、上記の加工剤中にグリオキザール系樹脂を配合することを特徴とする請求項１又は２に記載の繊維構造物の汚れ吸着加工方法。
【請求項４】
テンターを用いたパッド／ドライ法、又は液流染色機若しくはドラム染色機を用いた浸漬法のいずれかで処理することを特徴とする請求項１又は２に記載の繊維構造物の汚れ吸着加工方法。
【請求項５】
テンターを用いたパッド／ドライ法、又は液流染色機若しくはドラム染色機を用いた浸漬法のいずれかで処理し、更にその後ベーキング処理することを特徴とする請求項３に記載の繊維構造物の汚れ吸着加工方法。
【請求項６】
請求項１〜５のいずれかに記載の汚れ吸着加工方法で処理されることを特徴とする、大気中に浮遊する粒子状物質を付着させると同時にいったん付着した粒子状物質を洗濯時に除去し易くする機能を有する繊維構造物。
【発明の詳細な説明】
【０００１】
【産業上の利用分野】
本発明は、汚れ吸着機能を有する繊維構造物及びその加工方法に関し、更に詳しくは、汚れ吸着機能、すなわち大気中に浮遊する粒子状物質（以下、「大気中浮遊粒子状物質」と略称する場合もある）を付着させると同時にいったん付着した粒子状物質を洗濯時に除去し易くする機能を賦与された繊維構造物、さらにはそれに加えて洗濯耐久性機能をも賦与された繊維構造物及びそれらの加工方法に関する。
【０００２】
【従来の技術】
わが国の平均的な居住地域においては、花粉、土壌粒子、自動車排気ガス中のカーボン粒子等が大気中を浮遊している。
花粉については、春先のスギやヒノキ花粉、５月のカモガヤなどイネ科植物の花粉、８月末からのブタクサ花粉、９月のヨモギ及びイネの花粉、秋のキク科植物の花粉等と、種々の花粉が春から秋まで大気中を浮遊し、花粉が体内に入ると、花粉症となり、クシャミ、鼻水、頭痛、流涙、目のかすみ、全身倦怠感等様々な症状が現われる。
日本には、スギだけでも約４５０万ヘクタール植林され、ヒノキは約２４０万ヘクタール植林されており、両方をあわせると日本の全人口林の約７０％にもなっており、これらから毎年膨大な量（推定：約１００万トン）の花粉が生産され、約１３００万人が花粉症で苦しんでいると推定されている。
【０００３】
土壌粒子については、田畑の細菌・ウイルス等を含む微粒子、道路上を自動車（特にスパイクタイヤ装着車）が走行することにより発生するアスファルト、石粉、土等の混合物からなる微粒子、活火山からの火山灰、中国大陸からの黄砂等が大気中を浮遊しており、これらが人体に入ると、人によって症状は異なるが、アレルギー症状、発熱、腹痛、下痢、呼吸器疾患等の原因となることもある。
自動車（特にディーゼル車）排気ガス中のカーボン粒子は、大都市においては、大気中浮遊粒子状物質の約３５％を占めているといわれ、呼吸器疾患、特に肺がんの原因になるとの説があり、例えば、東京都は、環境確保条例により、ディーゼル車排出ガス規制を平成１５年１０月から施行する事となっている。
【０００４】
大気中浮遊粒子状物質による各種疾病の対策としては、微粒子の発生源を無くせば良いが、黄砂や火山灰の様に自然現象であったり、花粉発生源のスギ等の植物を全部伐採する訳にもいかず、ディーゼル車を全面的に規制することも産業政策上できなく、個人的に対応する以外良い対策がないのが現状である。
【０００５】
従来、大気中浮遊粒子状物質にたいする個人的な対策としては、マスクの使用があるが、花粉の長径は約３０μｍ以下であり、ディーゼル車のカーボン微粒子は約１０μｍ以下であるので、これらの微粒子を捕捉するには繊維の間隔が微粒子の直径より小さいことが必要であり、かかる織布又は不織布は空気の通過に大きな抵抗を示すので、マスクとしたとき息苦しくなるので、かかる目の細かい織布又は不織布はマスク用途には使用されていない。
織布の目の大小に拘わらず、花粉等の有害微粒子を捕捉してしまえば、織布を通過することもなく、また織布を叩いても有害微粒子が空中に再拡散し人間の鼻腔から人体内部に入ることがなく、有害微粒子対策となるが、かかる捕捉技術に関しては、文献等は見当たらない。
関係技術としては、清掃用モップ等に鉱物系のパラフィン油を付着させ、汚れを吸着させる方法があるが、生地がべとつき易く、また、洗濯することによりパラフィン油の脱落及び他の衣料への汚染の恐れがあり、これは本発明の課題を解決できる技術ではない。
【０００６】
【発明が解決しようとする課題】
本発明者等は、上記の従来技術の問題点に鑑み、花粉等の有害微粒子を繊維構造物（布）の表面に付着させることにより、布目間を通過させないようにしたり、布を叩いても周囲に有害微粒子が拡散しないようにし、かつ布を洗濯するときは、有害微粒子は布から容易に除去できるような布を開発できれば、花粉等の有害微粒子による疾病や不快症状が克服できることに想到した。
すなわち、本発明は、汚れ吸着機能すなわち大気中浮遊粒子状物質を付着させると同時にいったん付着した粒子状物質を洗濯時に除去し易くする機能を賦与された繊維構造物、さらにはそれに加えて洗濯耐久性機能をも賦与された繊維構造物及びそれらの加工方法を提供することを課題とする。
【０００７】
【課題を解決するための手段】
本発明者等は、上記課題に鑑み、繊維構造物生地に、各種の化合物を付与する数多くの実験を行ったところ、特定の反応性基含有ポリシロキサンを含有する加工剤で繊維構造物生地を処理すると、汚れ吸着機能すなわち大気中浮遊粒子状物質を付着させると同時にいったん付着した粒子状物質を洗濯時に除去し易くする機能を賦与された繊維構造物が得られることを見出し、本発明を完成するに至った。
【０００８】
すなわち、本発明の第１発明によれば、繊維構造物に、大気中に浮遊する粒子状物質を付着させると同時に、いったん付着した粒子状物質を洗濯時に除去し易くする機能を賦与するために、繊維構造物生地を反応性基含有ポリシロキサンを含有する加工剤で処理することを特徴とする繊維構造物の汚れ吸着加工方法が提供される。
【０００９】
また、本発明の第２発明によれば、第１の発明において、上記の反応性基含有ポリシロキサンは、下記の化学式（１）で示される化合物であることを特徴とする繊維構造物の汚れ吸着加工方法が提供される。
【００１０】
【化２】
2004076219.tif 000002
上記式中、Ｒ１は、互いに独立して、置換もしくは無置換の１価の炭化水素基、Ｘは、一般式：−Ｒ３−Ｚ
（Ｒ３は直接結合または炭素原子数１〜２０の２価炭化水素基、Ｚはアミノ基、グリシジル基、ビニル基又は水素基を表す。）で表される反応性基を表し、Ｒ２は、互いに独立して、水酸基、置換もしくは無置換の１価の炭化水素基、アルコキシ基、またはＸで表される基であり、ｍは少なくとも１の整数であり、ｎは少なくとも１の整数である。
【００１１】
また、本発明の第３発明によれば、第１〜２の発明において、さらに、上記の加工剤中にグリオキザール系樹脂を配合することを特徴とする繊維構造物の汚れ吸着加工方法が提供される。
【００１２】
さらに、本発明の第４発明によれば、第１〜２の発明において、テンターを用いたパッド／ドライ法、又は液流染色機若しくはドラム染色機を用いた浸漬法のいずれかで処理することを特徴とする繊維構造物の汚れ吸着加工方法が提供される。
【００１３】
さらに、本発明の第５発明によれば、第３の発明において、テンターを用いたパッド／ドライ法、又は液流染色機若しくはドラム染色機を用いた浸漬法のいずれかで処理し、更にその後ベーキング処理することを特徴とする繊維構造物の汚れ吸着加工方法が提供される。
【００１４】
さらに、本発明の第６発明によれば、第１〜５の発明のいずれかの汚れ吸着加工方法で処理されることを特徴とする、大気中に浮遊する粒子状物質を付着させると同時にいったん付着した粒子状物質を洗濯時に除去し易くする機能（すなわち、汚れ吸着機能）を有する繊維構造物が提供される。
【００１５】
【発明の実施の形態】
以下、本発明の汚れ吸着機能を有する繊維構造物及びその加工方法について、各項目毎に詳細に説明する。
【００１６】
１．繊維構造物
本発明において、繊維構造体とは、１種類の繊維単独またはその繊維と他の繊維とを混合して作った混紡、交織繊維構造体であり、例えば、織物、編物又は不織布等であり、更に具体例としては、マスク生地、カーテン生地、壁紙生地、シャツ生地、スカート生地、洋服生地等である。
【００１７】
本発明において、繊維としては、木綿、カポック等の種子毛繊維、亜麻、大麻、黄麻、苧麻、ケナフ、芭蕉布等の靱皮繊維、アバカ、サイザル等の葉脈繊維、椰子などの果実繊維、パルプ等の天然セルロース繊維、ビスコースレーヨン、銅アンモニア法レーヨン、ポリノジック等の再生セルロース繊維、テンセル等の精製セルロース等のセルロース系繊維、羊毛、シルク等の動物性繊維、ポリアミド、ポリエステル、ポリアクリル等の合成繊維、ガラス、炭素、アルミナ等無機繊維、銅、アルミニウム、金等の金属繊維等が挙げられる。
【００１８】
２．大気中浮遊粒子状物質
本発明において、大気中浮遊粒子状物質とは、花粉、土壌粒子又は自動車排気ガス中のカーボン粒子等であり、これらが人体に入ると、アレルギー症状、クシャミ、鼻水、頭痛、流涙、目のかすみ、全身倦怠感等様々な症状、腹痛、下痢、呼吸器疾患等の原因となるので、人体に入らない様に繊維構造体に吸着させることが必要である。
【００１９】
３．加工剤
本発明においては、繊維構造体の加工処理に用いられる加工剤中に、反応性基含有ポリシロキサンを配合することが必須である。
本発明の反応性基含有ポリシロキサンとしては、下記の化学式（１）で示される化合物が用いられる。
【００２０】
【化３】
2004076219.tif 000003
上記の式中、Ｒ１は、互いに独立して、置換もしくは無置換の１価の炭化水素基であり、メチル基、エチル基、プロピル基、ブチル基、フェニル基等が挙げられ、特にメチル基が好ましい。
Ｘは、一般式：−Ｒ３−Ｚで表わされ、Ｒ３は直接結合または炭素原子数１〜２０の２価炭化水素基であり、エチレン基、プロピレン基、ブチレン基、フェニレン基等が挙げられ、Ｚはアミノ基、グリシジル基、ビニル基又は水素基等の官能基であり、Ｒ２は、互いに独立して、メチル基、エチル基、プロピル基、ブチル基、フェニル基又はエチルフェニル基等の置換もしくは無置換の１価の炭化水素基、或は水酸基、メトキシ基、エトキシ基、プロポキシ基等のアルコキシ基、又は上記のＸで表される基であり、ｍは１以上の整数であり、ｎは１以上の整数である。
【００２１】
本発明の上記一般式（１）中のＸの具体例としては、−Ｈ、−（ＣＨ２）３ＮＨ２、−（ＣＨ２）３ＮＨ（ＣＨ２）２ＮＨ２、−（ＣＨ２）３ＯＣ（＝Ｏ）ＣＨ（ＣＨ３）＝ＣＨ２、−（ＣＨ２）３−ＣＨ＝ＣＨ２、−（ＣＨ２）３ＯＣＨ２ＣＨ（−Ｏ−、−）ＣＨ２等が挙げられる。但し、（−Ｏ−、−）内の−Ｏ−は、炭素−炭素間に存在するエポキシ結合を、−は炭素−炭素間の単結合を表わすものとする。
本発明に使用できる反応性基含有ポリシロキサンとしては、メチルヒドロジェンポリシロキサン、アミノ変性ポリシロキサン、エポキシ変性ポリシロキサン、ポリエーテル変性ポリシロキサン、カルボキシ変性ポリシロキサン、ビニル変性ポリシロキサン等が挙げられるが、メチルヒドロジェンポリシロキサン、アミノ変性ポリシロキサン、エポキシ変性ポリシロキサン、が好ましく、なかでもメチルヒドロジェンポリシロキサンが好ましい。
又、化学構造式としては、下記の化学式（２）〜（６）で示される化合物が例示されるが、アミノ基、グリシジル基、ケイ素原子に直結した水素基等を有する化学式（２）〜（５）が好ましく、なかでもケイ素原子に直結した水素基を有する化学式（５）が好ましい。
【００２２】
かかる反応性基含有ポリシロキサンとしては、ポロンＭＦ−２３（登録商標）（信越シリコーン製：メチルヒドロジェンポリシロキサン）、シリコーラン　Ｓ８１０（登録商標）（一方社製：エポキシ変性ポリシロキサン）、シリコーランＡＮ９８０（登録商標）（一方社製：アミノ変性ポリシロキサン）、ディックシリコンコンクＶ（登録商標）（大日本インキ製：メチルヒドロジェンポリシロキサン）等の市販されている製品がある。
なかでも、ポロンＭＦ−２３（登録商標）、ディックシリコンコンクＶ（登録商標）が好ましい。
【００２３】
【化４】
2004076219.tif 000004
［式中、Ｒ＝−ＣＨ３又は−ＯＣＨ３であり、以下の化学式（３）〜（６）においても同様である。］
【００２４】
【化５】
2004076219.tif 000005
【００２５】
【化６】
2004076219.tif 000006
【００２６】
【化７】
2004076219.tif 000007
【００２７】
【化８】
2004076219.tif 000008
【００２８】
４．グリオキザール系樹脂
本発明においては、繊維構造体の洗濯耐久性を向上させるために、加工剤中に、グリオキザール系樹脂を配合してもよい。
こうしたグリオキザール系樹脂としては、１，３−ジメチルグリオキザール尿素系樹脂、ジメチロールジヒドロキシエチレン尿素系樹脂、ジメチロールジヒドロキシプロピレン尿素系樹脂等が挙げられる。これらの樹脂の官能基は、他の官能基で置換されていてもよい。
これらの樹脂としては、たとえば、住友ケムテックス（株）のスミテックス（登録商標）レジン、ＮＳ−１６、ＮＳ−１９、Ｚ−５等や、大日本インキ工業（株）のベッカミン（登録商標）ＬＦ−Ｅ等の市販のものを使用することができる。
【００２９】
また、グリオキザール系樹脂の架橋（硬化）触媒としては、通常用いられる触媒であれば特に制限されず、例えば、ホウ弗化アンモニウム，ホウ弗化亜塩等のホウ弗化化合物、塩化マグネシウム，硫酸マグネシウム等の中性金属塩触媒、燐酸、塩酸、ホウ酸等の無機酸などが挙げられる。
これら触媒には、必要に応じて、助触媒としてクエン酸、酒石酸、リンゴ酸、マレイン酸、乳酸等の有機酸などを併用することも出来る。
【００３０】
５．その他の配合剤
本発明においては、生地を加工するとき、加工剤中に、さらに必要に応じて、柔軟剤、乳化剤、帯電防止剤、溶剤、撥水剤、撥油剤、その他の繊維処理剤、抗菌剤、消泡剤、触媒等を配合してもよい。
【００３１】
６．加工方法。
本発明においては、反応性基含有ポリシロキサンを含有する加工剤で繊維構造体を処理する方法として、テンターを用いたパッド／ドライ法、液流染色機、ドラム染色機を用いた浸漬法が考えられ、又、グリオキザール系樹脂を配合する場合は更にベーキング処理することが考えられる。
【００３２】
パッド／ドライ法とは、反応性基含有ポリシロキサンを含有する加工剤を繊維構造体生地に均一に付着させて絞り（この操作をパッドする又はパッディングと呼ぶ）、次いで乾燥（この操作をドライする又はドライニングと呼ぶ）して反応性基含有ポリシロキサンを含有する加工剤を繊維構造体生地に固着させる方法である。
反応性基含有ポリシロキサンを含有する加工剤の濃度は固形分で１ｇ／ｌ〜５０ｇ／ｌ、好ましくは、３ｇ／ｌ〜３０ｇ／ｌである。１ｇ／ｌ未満では、効果が充分でなく、また５０ｇ／ｌを超えると経済的でない。
パッドの条件としては、１０〜５０℃の温度が繊維構造体生地への反応性基含有ポリシロキサンを含有する加工剤の付着・浸透を促進するので好ましい。
ドライの条件としては、予備乾燥及びテンター乾燥条件として８０〜１３０℃の温度が繊維構造体生地への反応性基含有ポリシロキサンを含有する加工剤の固定を促進するので好ましい。
反応性基含有ポリシロキサンの繊維構造体生地への付着量は固形分で０．０３ｇ／ｍ２布帛〜３．５ｇ／ｍ２布帛、好ましくは０．１ｇ／ｍ２布帛〜２．５ｇ／ｍ２布帛である。
【００３３】
液流染色機を用いた浸漬法とは、繊維構造体生地をジェット液流によって移送管内を反応性基含有ポリシロキサンを含有する加工剤とともに高速で移動し、染色槽に入り、該染色槽は流入してくる繊維構造体生地を規則正しく配列移動させ、駆動リールで引き上げて再びジェット液流によって移送管内を高速移動させ、すなわち、移送管と染色槽を繰返し循環させることにより反応性基含有ポリシロキサンを含有する加工剤を繊維構造体生地に固着させる方法である。
なお、テンターとは、染色仕上工程で布の幅を一定にするため、織物の両耳をピン又はクリップで挟み、布を熱風中に走行させる機械であり幅出機とも言われる。
【００３４】
７．加工処理された繊維構造物の用途
本発明の繊維構造物は、花粉や自動車排気ガス中の有害カーボン微粒子等の大気中浮遊粒子状物質を付着し易くする機能と洗濯時に付着した該物質を除去し易くする機能とが同時に賦与されているので、主としてマスク、帽子、スカーフ、マフラー、シャツ、ブラウス、洋服、作業着、制服、手袋、ソックス、カーテン、壁紙、濾紙等に利用され、特に綿不織布を原料としたマスク、カーテンは、花粉症防止用具として効果的である。
【００３５】
【実施例】
以下、繊維構造物及びその加工方法についての具体的な実施例を説明するが、本発明は下記の実施例に限定されるものではない。
【００３６】
実施例１
綿１００％４０番平織物（経糸密度１３１本／インチ、緯糸密度７１本／インチ）を常法で漂白し、−３４℃で１０秒間液体アンモニア含浸処理し、その後液体アンモニアを過熱蒸発除去した。この織物を、下記工程で加工後、防縮加工機により防縮加工を行った。その後下記の方法で試験を行い、花粉やディーゼル車の排気ガス中の炭素微粒子等の有害微粒子の付着状況を評価した。尚、洗濯はＪＩＳ　Ｌ　２１７　１０３法後、吊干し乾燥を行った。
工程及び加工条件：パッド（絞り率＝６０％）→予備乾燥（１２０℃×３０秒）→テンター乾燥（１２０℃×３０秒）
処方：ポロンＭＦ−２３＊１（登録商標）（信越シリコーン製）　５０ｇ／ｌ
但し、＊１メチルヒドロジェンポリシロキサン（固形分濃度　３０重量％）
【００３７】
実施例２
処方でシリコーラン　Ｓ８１０＊２（登録商標）（一方社製）５０ｇ／ｌに変更した以外は、実施例１と同様に処理した後、評価した。
但し、＊２エポキシ変性ポリシロキサン（固形分濃度　５０重量％）
【００３８】
実施例３
処方でシリコーラン　ＡＮ９８０＊３（登録商標）（一方社製）５０ｇ／ｌに変更した以外は、実施例１と同様に処理した後、評価した。
但し、＊３アミノ変性ポリシロキサン（固形分濃度　２６重量％）
【００３９】
実施例４
処方でディックシリコンコンクＶ＊４（登録商標）（大日本インキ製）５０ｇ／ｌに変更した以外は、実施例１と同様に処理した後、評価した。
但し、＊４メチルヒドロジェンポリシロキサン（固形分濃度　５０重量％）
【００４０】
比較例１
処方でポロンＭＦ−２３（登録商標）（信越シリコーン製）を除いた以外は、実施例１と同様に処理した後、評価した。
【００４１】
実施例５
上述の織物を、下記工程で加工を行った後、評価した。
工程及び加工条件：パッド（絞り率＝６０％）→予備乾燥（１２０℃×３０秒）→テンター乾燥（１２０℃×３０秒）→ベーキング（１６０℃×１２０秒）
処方：スミテックスレジン　Ａ−７００＊５（登録商標）（住友化学製）１００ｇ／ｌ
但し、＊５グリオキザール系樹脂
カタリストＧ＊６（登録商標）（大日本インキ製）　　　　２０ｇ／ｌ
但し、＊６（有機酸及び金属塩複合樹脂触媒）
ポロンＭＦ−２３（登録商標）（信越シリコーン製）　　　５０ｇ／ｌ
【００４２】
比較例２
処方でポロンＭＦ−２３（登録商標）（信越シリコーン製）を除いた以外は、実施例５と同様に処理した後、評価した。
【００４３】
［有害微粒子捕捉試験方法］
▲１▼１リットルのポリ容器に試験布（１０ｃｍ×１０ｃｍを４枚）とスギ花粉（２ｇ）又はディーゼル車排気ガス中の炭素微粒子（２ｇ）等の有害微粒子を入れる。
▲２▼ＩＣＩピリングテスターで５分間回転させる。
▲３▼試験布を取り出し、生地表面を軽くはたき、汚れ具合を目視評価し、その結果を表１の欄に示す。
▲４▼評価：
◎有害微粒子が非常に多く付着している
○有害微粒子が多く付着している
△有害微粒子が付着している
【００４４】
【表１】
2004076219.tif 000009
【００４５】
［洗濯による有害微粒子除去試験方法］
▲１▼１リットルのポリ容器に実施例１〜５、及び比較例１と２で準備した試験布（１０ｃｍ×１０ｃｍを４枚）とスギ花粉（２ｇ）又はディーゼル車排気ガス中の炭素微粒子（２ｇ）を入れる。
▲２▼ＩＣＩピリングテスターで５分間回転させる。
▲３▼試験布を取り出し、生地表面を軽くはたき、汚れ具合を目視評価し、その結果を表２の（加工揚り）欄に示す。
▲４▼上記の花粉の付着した加工揚り試験布を、ＪＩＳ　Ｌ　２１７　１０３法により洗濯後、吊干し乾燥を行う。そして、上記▲１▼、▲２▼、洗濯、吊干し乾燥を、繰返し有害微粒子除去状況を目視評価した結果を表２に示す。
【００４６】
ただし、洗濯による有害微粒子除去試験方法の実施例及び比較例の番号は、例えば、実施例１で準備された加工揚りの試験布を用いた試験番号は、実施例６とした。
それぞれの試験番号の対応は以下の通りである。
１）実施例１で準備された加工揚りの試験布を用いた試験番号は、実施例６となる。
２）実施例２で準備された加工揚りの試験布を用いた試験番号は、実施例７となる。
３）実施例３で準備された加工揚りの試験布を用いた試験番号は、実施例８となる。
４）実施例４で準備された加工揚りの試験布を用いた試験番号は、実施例９となる。
５）比較例１で準備された加工揚りの試験布を用いた試験番号は、比較例３となる。
６）実施例５で準備された加工揚りの試験布を用いた試験番号は、実施例１０となる。
７）比較例２で準備された加工揚りの試験布を用いた試験番号は、比較例４となる。
【００４７】
洗濯後の試験布の評価：
◎付着していた有害微粒子は殆ど残っていない。
○付着していた有害微粒子は少し残っている。
△付着していた有害微粒子はかなり残っている。
【００４８】
【表２】
2004076219.tif 000010
【００４９】
［評価結果］
本発明の反応性基含有ポリシロキサンを含む繊維加工剤で処理した繊維構造物は、花粉や炭素微粒子等の有害微粒子を捕捉・吸着し、洗濯により除去されることが実施例によって実証された。
一方、本発明の反応性基含有ポリシロキサンを含まない繊維加工剤で処理した繊維構造物は、花粉や炭素微粒子等の有害微粒子を捕捉・吸着する機能がおとり、洗濯により除去される率が低いことが比較例によって実証された。
【００５０】
【発明の効果】
本発明の加工方法によれば、反応性基含有ポリシロキサンを含む加工剤で繊維構造物生地を処理することで、反応性基含有ポリシロキサンが生地繊維の表面を被覆し、花粉や炭素微粒子等の有害微粒子が付着するようになり、かつ付着物は洗濯により容易に除去することができるので、花粉や炭素微粒子等の有害微粒子から人体を保護する、マスク、手袋、ソックス、衣服、帽子、カーテン、壁紙等の生地として利用できる効果がある。
また、本発明の加工方法によれば、繊維構造物に柔らかな風合を与え、また洗濯耐久性を賦与できる効果もある。